(57)【要約】【課題】チタン合金等の靱性の高い材料を用いる場合であっても、安価且つ容易に、金属粉末射出成形法によるシルバー成形体から破断工法によって分割体を得る。【解決手段】別体のグリーン成形体を形成する工程Ｓ１と、別体のグリーン成形体を互いに密着させて一体化したグリーン成形体を形成する工程Ｓ２と、一体化したグリーン成形体を脱脂・焼結して、密着箇所に疑似結合部を有する一体のシルバー成形体を形成する工程Ｓ３と、シルバー成形体の疑似結合部を破断分割して分割体を形成する工程Ｓ４とを有する。【選択図】図１
2008297603.tif 000002
【特許請求の範囲】
【請求項１】
金属粉末射出成形によるシルバー成形体を破断分割した分割体からなる成形品であって、
前記分割体は、別体のグリーン成形体を密着することで形成された疑似結合部を破断分割した破断分割面を有することを特徴とする分割型金属粉末射出成形品。
【請求項２】
前記別体のグリーン成形体は、一体のグリーン成形体を破断分割して形成されることを特徴とする請求項１に記載の分割型金属粉末射出成形品。
【請求項３】
前記別体のグリーン成形体は、個別の成形型で形成されたグリーン成形体からなることを特徴とする請求項１に記載の分割型金属粉末射出成形品。
【請求項４】
前記分割体はロッド部とキャップ部からなり、前記成形品はエンジンのピストンピンとクランク軸を連結するコンロッドであることを特徴とする請求項１〜３のいずれかに記載の分割型金属粉末射出成形品。
【請求項５】
前記シルバー成形体はチタン合金からなることを特徴とする請求項１〜４のいずれかに記載の分割型金属粉末射出成形品。
【請求項６】
金属粉末射出成形によるシルバー成形体を破断分割した分割体からなる成形品の製造方法であって、
別体のグリーン成形体を形成する工程と、
前記別体のグリーン成形体を互いに密着させて一体化したグリーン成形体を形成する工程と、
前記一体化したグリーン成形体を脱脂・焼結して、密着箇所に疑似結合部を有する一体のシルバー成形体を形成する工程と、
前記シルバー成形体の疑似結合部を破断分割して分割体を形成する工程とを有することを特徴とする分割型金属粉末射出成形品の製造方法。
【請求項７】
前記別体のグリーン成形体を形成する工程は、金属粉末と有機バインダーとを混練して加熱溶融した後に射出成形してグリーン成形体を形成し、該グリーン成形体を破断分割して別体のグリーン成形体を形成することを特徴とする請求項６に記載された分割型金属粉末射出成形品の製造方法。
【請求項８】
前記グリーン成形体の破断予定箇所に破断の起点となる溝部を形成することを特徴とする請求項７に記載された分割型金属粉末射出成形品の製造方法。
【請求項９】
前記別体のグリーン成形体を形成する工程は、金属粉末と有機バインダーとを混練して加熱溶融した後に個別の成形型で射出成形して、結合面を有する別体のグリーン成形体を形成することを特徴とする請求項６に記載された分割型金属粉末射出成形品の製造方法。
【請求項１０】
前記結合面のそれぞれに互いに噛み合わせ結合が可能な凹凸部を形成することを特徴とする請求項９に記載された分割型金属粉末射出成形品の製造方法。
【請求項１１】
前記分割型金属粉末射出成形品は、ロッド部とキャップ部を前記分割体とするコンロッドであることを特徴とする請求項６〜１０のいずれかに記載された分割型金属粉末射出成形品の製造方法。
【請求項１２】
前記シルバー成形体はチタン合金からなることを特徴とする請求項６〜１１のいずれかに記載された分割型金属粉末射出成形品の製造方法。
【発明の詳細な説明】
【技術分野】
【０００１】
本発明は、金属粉末射出成形（ＭＩＭ：Metal Injection Molding）によって形成された分割型の成形品及びその製造方法に関する。
【背景技術】
【０００２】
金属粉末射出成形法（ＭＩＭ製法）は、複雑な立体形状の金属部品を得るのに適した成形技術として知られている。この成形法は、金属粉末と有機バインダーとを混練した混練体を、加熱溶融した後に金型内に射出し、射出された混練体を金型内で冷却固化してグリーン成形体を形成し、このグリーン成形体から有機バインダーを除去（脱脂）して、焼結することでシルバー成形体（成形品）を得るものである。
【０００３】
一方、両端が固定されている軸に成形品を取り付ける場合等には、軸孔を含めて成形品を２分割し、この分割体を軸に装着した状態で連結することがなされるが、この際に、分割体の連結時の位置決めが容易であること、連結後の分割面でのずれを防止でき、使用時（応力付加時）の変形を防止できること、等の利点が得られることから、一体のシルバー成形体を脆性破断して分割する破断工法が採用されることが多い。この破断工法によると、分割面には脆性破断によって適当な凹凸形状が形成され、この凹凸形状の噛み合わせによって連結時の位置決めと分割面でのずれ防止が可能になる。
【０００４】
この破断工法は、エンジンのシリンダピンとクランク軸を連結するコンドッド（コネクティングロッド）において、一般に採用されており、クランク軸と連結する側の軸孔を分割するようにロッド部とこのロッド部に連結されるキャップ部が分割形成される。
【０００５】
破断工法は、脆性破断面の形成が容易な焼結鋼，炭素鋼，非調質鋼及び浸炭鋼等の鋼材を用いた成形品では多く実施されているが、チタン合金等の靱性の高い材料を用いた成形品には適さないとされている。これは高い靱性によって、破断が困難であると共に、破断時の変形が起こりやすく、分割面に連結時の位置決めやずれ防止に必要な凹凸形状の噛み合わせ面が形成し難いからである。
【０００６】
しかしながら、コンロッド等の成形品に対しても、軽量化等の目的でチタン合金等の靱性の高い材料を用いた成形品が求められることがある。チタン合金からなる分割型のコンロッドを得るために、下記特許文献１では、コンロッドを金属粉末射出成形法で一体成形するに際して、ロッド部とキャップ部との境界表面に環状溝部を形成し、この環状溝部で囲まれる断面を仮想境界面として、当該仮想境界面からロッド部とキャップ部を適宜分割手段により分割することが提案されている。
【特許文献１】特開２００５−２７３８０９号公報
【発明の開示】
【発明が解決しようとする課題】
【０００７】
この従来技術によると、射出成形，脱脂，焼結されたシルバー成形体に対して孔径調整加工を行い、その後、成形時に形成された環状溝部から仮想境界面に沿いロッド部とキャップ部の２体に分割することが可能であり、加工孔を高い内周真円度で形成することができると共に、靱性の高いチタン合金に対して破断の起点を環状溝部で得ることができる。
【０００８】
しかしながら、チタン合金等の靱性の高い材料を用いた場合には、低温脆性を利用した破断を行う等の特殊な分割手段が必要になり、製造コストが高くなる問題がある。また、実際の破断分割面に、連結時の位置決めやずれ止め等に有効な脆性破断面を形成することが極めて困難であるという問題がある。
【０００９】
本発明は、このような問題に対処するために提案されたものであって、チタン合金等の靱性の高い材料を用いる場合であっても、安価且つ容易に、金属粉末射出成形法によるシルバー成形体から破断工法によって分割体を得ることができること、連結時の位置決めやずれ防止に有効な破断分割面を有する分割体からなる成形品を得ることができること、等を課題とするものである。
【課題を解決するための手段】
【００１０】
このような課題を解決するために、本発明は、以下の特徴を具備する。
【００１１】
一つには、金属粉末射出成形によるシルバー成形体を破断分割した分割体からなる成形品であって、前記分割体は、別体のグリーン成形体を密着することで形成された疑似結合部を破断分割した破断分割面を有することを特徴とする。
【００１２】
また、一つには、金属粉末射出成形によるシルバー成形体を破断分割した分割体からなる成形品の製造方法であって、別体のグリーン成形体を形成する工程と、前記別体のグリーン成形体を互いに密着させて一体化したグリーン成形体を形成する工程と、前記一体化したグリーン成形体を脱脂・焼結して、密着箇所に疑似結合部を有する一体のシルバー成形体を形成する工程と、前記シルバー成形体の疑似結合部を破断分割して分割体を形成する工程とを有することを特徴とする。
【発明の効果】
【００１３】
本発明は、金属粉末射出成形によって形成されるシルバー成形体において、不十分な強度を有する疑似結合部を形成しておき、この疑似結合部を破断分割して分割体を形成する。したがって、チタン合金のような靱性の高いシルバー成形体が形成される場合にも、容易に破断分割が可能になり、破断分割面には、分割体を連結する際に有効な噛み合わせ面を形成することができる。すなわち、金属の材質の如何に関わらず破断工法の適用が可能になる。
【００１４】
また、別体のグリーン成形体を一旦形成した後、これらを密着させて一体化したグリーン成形体を形成するので、別体のグリーン成形体の各結合面を自由に形成することができる。これによって、分割体を連結する際に破断分割面に沿ったずれを防止するのに有効な凹凸を形成することができ、強度の高い成形品を得ることができる。
【００１５】
金属粉末射出成形によってシルバー成形体を形成する通常の工程に、別体のグリーン成形体を形成する工程とこの別体のグリーン成形体を互いに密着させる工程を付加するだけでよいので、特別な製造設備を要することなく、製造コストの高騰を避けて、金属材料の材質に関わらない破断工法の実施が可能になる。
【発明を実施するための最良の形態】
【００１６】
以下、本発明の実施形態を図面に基づいて説明する。図１は、本発明の実施形態に係る分割型金属粉末射出成形品の製造方法を示す説明図（概略フロー）である。
【００１７】
本発明の実施形態に係る分割型金属粉末射出成形品の製造方法における主要工程は、別体のグリーン成形体を形成する工程（Ｓ１）、別体のグリーン成形体を互いに密着させて一体化したグリーン成形体を形成する工程（Ｓ２）、一体化したグリーン成形体を脱脂・焼結して、一体のシルバー成形体を形成する工程（Ｓ３）、形成されたシルバー成形体を破断分割して分割体を形成する工程（Ｓ４）からなる。
【００１８】
ここでいう、グリーン成形体とは、金属粉末射出成形による型成形後で加熱処理を施す前の成形体であって、金属粉末が有機バインダーによって結合して形が保持されている状態を指している。また、シルバー成形体とは、グリーン成形体を脱脂・焼結した後の成形体であって、有機バインダーが除かれて金属粉体が金属結合によって一体化された状態を指している。
【００１９】
本発明の実施形態によると、別体で形成されたグリーン成形体を密着・一体化した後、これを脱脂・焼結することで、密着箇所に強度が不十分な疑似結合部を形成することができる。別体のグリーン成形体を密着させた密着面は、破断工法によって破断分割する際の分割予定面となる。この密着面は、射出成形によって形成されたグリーン成形体内部の金属粒子間の結合とは異なる状態で密着されることになり、焼結後のシルバー成形体には、この密着箇所において不十分な強度で結合されて破断分割し易い疑似結合部が形成される。
【００２０】
これによると、チタン合金のような靱性の高いシルバー成形体が形成される場合であっても、疑似結合部に沿って容易に破断分割することができるので、金属材料の性質を選ぶことなく、破断工法によって分割体を形成することができる。
【００２１】
また、このように形成される疑似結合部に沿ってシルバー成形体を破断分割することで、チタン合金のような靱性を有する材料であっても、破断面に伸びの少ない脆性的な破断面を形成することができ、これによって分割体を連結する際の位置決めやずれ防止に有効な凹凸状の噛み合わせ面が形成されることになる。したがって、この疑似結合部の存在によって破断工法の利点が損なわれることはない。
【００２２】
図２は、更に具体的な本発明の一実施形態に係る分割型金属粉末射出成形品の製造方法を示す説明図である。先ず、金属粉末と有機バインダーとを混練して加熱溶融し（Ｓ１０）、その後、型内に射出成形して所望の形状のグリーン成形体を形成する（Ｓ１１）。その形成されたグリーン成形体を破断分割して別体のグリーン成形体を形成する（Ｓ１２）。その別体になったグリーン成形体に対して抽出脱脂を行い（Ｓ１３）、その後、別体のグリーン成形体を密着・一体化する（Ｓ１４）。一体化しグリーン成形体に加熱処理を施し、熱脱脂（Ｓ１５）を行い、更に、焼結（Ｓ１６）を行ってシルバー成形体を形成する。この段階で、前述したようにシルバー成形体には疑似結合部が形成されることになる（Ｓ１６Ａ）。その後は、通常の破断工法を採用してシルバー成形体を破断分割して分割体を形成する（Ｓ１７）。
【００２３】
このような実施形態によると、グリーン成形体を破断分割することで別体のグリーン成形体を形成するので、容易に破断分割できると共に、この際の破断面には適度な凹凸を有する噛み合い面を形成することができる。グリーン成形体は、金属粉末間を有機バインダーで結合した状態の成形体であるから、破断分割自体は金属材料の性質とは無関係に容易に行うことができ、破断面には有機バインダーによる結合の不均一さに伴う適度な凹凸が形成されることになる。
【００２４】
そして、別体のグリーン成形体の破断面を互いに密着させて、一体化したグリーン成形体を焼結してシルバー成形体を形成するので、グリーン成形体の破断面が破断分割予定面となる疑似結合部を形成する。これによって、疑似結合部に沿ってシルバー成形体を破断分割する際に、分割体を連結する際に有効な凹凸状の噛み合わせ面を形成することができる。
【００２５】
なお、この実施形態においては、グリーン成形体の破断予定箇所に破断の起点となる溝部を形成することで、グリーン成形体の破断分割位置をより精度良く形成することができる。溝部の形成は、型枠内に溝部に対応する突部を形成しておくことで簡易に形成することができる。
【００２６】
図３は、本発明の他の実施形態に係る分割型金属粉末射出成形品の製造方法を示す説明図である。前述した実施形態と同様に、先ず、金属粉末と有機バインダーとを混練して加熱溶融し（Ｓ２０）、その後、個別の成形型で別体のグリーン成形体を形成する（Ｓ２１）。その際、各グリーン成形体には自由な結合面を形成することができる（Ｓ２１Ａ）。その別体になったグリーン成形体に対して抽出脱脂を行い（Ｓ２２）、その後、別体のグリーン成形体を密着・一体化する（Ｓ２３）。一体化しグリーン成形体に加熱処理を施し、熱脱脂（Ｓ２４）を行い、更に、焼結（Ｓ２５）を行ってシルバー成形体を形成する。この段階で、前述したようにシルバー成形体には疑似結合部が形成されることになる（Ｓ２５Ａ）。その後は、通常の破断工法を採用してシルバー成形体を破断分割して分割体を形成する（Ｓ２６）。
【００２７】
この実施形態によると、金属粉末と有機バインダーとを混練して加熱溶融した後に個別の成形型で射出成形して、結合面を有する別体のグリーン成形体を形成するので、結合面を自由に形成することができる。したがって、結合面のそれぞれに互いに噛み合わせ結合が可能な凹凸部を形成する等して、疑似結合部に形成される破断分割予定面を適宜に設定することができる。
【００２８】
これによると、疑似結合部に沿ってシルバー成形体を破断分割する際に、分割体を連結する際に有効な凹凸状の噛み合わせ面を自由に設計して形成することができ、例えば、破断分割面に沿ったずれを防止するために大きな高さを有する凹凸の噛み合わせ面を形成すること等ができる。
【００２９】
なお、前述した各実施形態では、別体で形成したグリーン成形体を密着して一体化する工程（Ｓ１４，Ｓ２３）は、各グリーン成形体を抽出脱脂した後で熱脱脂する前に行っているが、これに限らず、別体で形成したグリーン成形体を密着して一体化した後に、抽出脱脂、熱脱脂を行うようにしてもよい。
【００３０】
次に、本発明の実施形態に係る分割型金属粉末射出成形品について説明する。成形品としては、エンジンのピストンピンとクランク軸とを連結するコンロッドを例にして説明するが、本発明の実施形態は特にこれに限定されるものではない。但し、本発明の実施形態はチタン合金製のコンロッドの分割体を破断工法で形成する場合に特に有効である。
【００３１】
本発明の実施形態に係る分割型金属粉末射出成形品は、金属粉末射出成形によるシルバー成形体を破断分割した分割体からなる成形品であって、分割体は、別体のグリーン成形体を密着することで形成された疑似結合部を破断分割した破断分割面を有することを特徴としている。
【００３２】
ここで、シルバー成形体の前述した疑似結合部を破断分割した破断分割面と、シルバー成形体の疑似結合部以外の部分を破断分割した破断分割面は異なる形態になることが明らかである。特に、チタン合金からなるシルバー成形体のように高い靱性を有するものでは、疑似結合部以外の部分を破断分割しようとすると、破断分割面に伸びが生じて良好な噛み合わせ面を得ることができない。これに対して、前述したような疑似結合部を有するシルバー成形体を疑似結合部に沿って破断分割した場合には、その破断分割面は伸びの少ない脆性的な破断面を形成する。
【００３３】
図４は、本発明の実施形態に係る分割型金属粉末射出成形品の一例であるコンロッドを示す平面図である。同図（ａ）は、形成されたシルバー成形体を加工してコンロッド本体の原形を形成した状態、同図（ｂ）は、原形のコンロッド本体を破断工法によって破断分割して分割体（ロッド部とキャップ部）を形成した状態、同図（ｃ）は、分割体（ロッド部とキャップ部）を結合した状態をそれぞれ示している。
【００３４】
コンロッド本体１は、クランク軸に装着される大径孔部２Ａを有する大端部２と、ピストンピンが挿入される小径孔部３Ａを有する小端部３と、大端部２と小端部３とを連結する連結部４とからなっている。大径孔部２Ａと小径孔部３Ａとはシルバー成形体として全体形状を形成した後に孔径調整加工を行って真円度の高い孔部が形成される。また、大端部２には破断分割後のロッド部とキャップ部とを連結するためのボルト孔２Ｂが加工形成されている。なお、ここでは、孔径調整加工は破断分割後に行うようにしても良い。
【００３５】
同図（ａ）に示すように、シルバー成形体を加工して形成されるコンロッド本体１には、大径孔部２Ａを２分割するように大端部２に疑似結合部５が形成されている。そして、この疑似結合部５に沿ってコンロッド本体１を破断分割することで、同図（ｂ）に示すように、ロッド部１Ａとキャップ部１Ｂが形成される。この際、ロッド部１Ａには疑似結合部５を破断分割した破断分割面１ａが形成され、キャップ部１Ｂには疑似結合部５を破断分割した破断分割面１ｂが形成される。
【００３６】
同図（ｃ）に示すように、破断分割面１ａ，１ｂを噛み合わせて、前段で孔径調整加工を行っていない場合、或いは再度の孔径調整加工が必要な場合には、ここで孔径調整加工を行う。そして、ロッド部１Ａとキャップ部１Ｂを連結することで、クランク軸に装着されるコンロッドが形成される。
【００３７】
図４に示した分割型金属粉末射出成形品の一例は、図２に示した製造方法によって形成されたものであり、一体のグリーン成形体を破断分割して別体のグリーン成形体を形成したものである。この例では、破断分割面１ａ，１ｂには０．１〜数ｍｍの高さを有する凹凸が形成されている。
【００３８】
図５及び図６は、本発明の他の実施形態に係る分割型金属粉末射出成形品の一例であるコンロッドを示す平面図である（図４と同一部分には同一符号を付して重複説明を省略する）。またこれらの図に示した分割型金属粉末射出成形品の一例は、図３に示した製造方法によって形成されたものであり、個別の成形型で形成されたグリーン成形体によって別体のグリーン成形体を形成したものである。図５に示した例では、結合面を平らにして別体のグリーン成形体を密着させた例であり、図６に示した例では、結合面を凹凸状に成形して別体のグリーン成形体を密着させた例である。
【００３９】
図５に示した例では、破断分割面１ａ１，１ｂ１は、全体的には平らになるが、０．０１〜数ｍｍの高さを有する微細な凹凸が形成されており、図６に示した例では、破断分割面１ａ２，１ｂ２は適宜に設定された数ｍｍの高さを有する凹凸が形成されている。
【００４０】
このような実施形態に係る分割型金属粉末射出成形品によると、シルバー成形体がチタン合金のように高い靱性を有するものであっても、破断工法によって容易に分割体を形成することができる。また、破断分割面には適当な凹凸を有する噛み合わせ面が形成されているので、分割体を連結した後の位置決めや破断分割面に沿った方向のずれ防止を効果的に実現することができる。そして、チタン合金のシルバー成形体を用いた場合には、軽量の分割型金属粉末成形品を得ることができる。
【実施例】
【００４１】
使用原料；
（ａ）ガスアトマイズ法純チタン粉末（粒度４５μｍ以下）
（ｂ）アルミバナジウム粉末（粒度４５μｍ以下）
（ｃ）既知の有機バインダー（ポリプロピレン，ポリスチレン，アクリル樹脂等の混合物）
混合比：（ａ）：（ｂ）＝９：１の配合金属粉末に（ｃ）を１４ｗｔ％添加。
工程；
原料を混練して加熱溶融し、射出成形材料とする。これを試験コンロッド金型に成形して、グリーン成形体を形成する。このグリーン成形体をバイスに挟み折って破断分割する。分割されたグリーン成形体は予め溶媒抽出脱脂を実施後、再度破断面を密着して一体化し、焼結セッター上に配置してから熱脱脂及び焼結工程を行う。熱脱脂及び焼結時の熱処理条件は図７に示すとおりである。
【００４２】
焼結後、一体化したコンロッド（シルバー成形体）が得られた。密着箇所の強度測定の結果は、以下のとおりである（引っ張り圧縮試験機：ＵＭＨ−５０使用）。
【００４３】
密着箇所の破断強度：７〜１２．１ＫＮ
（通常のシルバー成形体の破断強度：２５ＫＮ以上）
【００４４】
実施例のコンロッドは、密着箇所での破断分割時の強度が通常のシルバー成形体の約４８％以下しかなく、破断面も伸びの少ない脆性的な破断面になっていた。
【図面の簡単な説明】
【００４５】
【図１】本発明の実施形態に係る分割型金属粉末射出成形品の製造方法を示す説明図（概略フロー）である。
【図２】具体的な本発明の実施形態に係る分割型金属粉末射出成形品の製造方法を示す説明図である。
【図３】具体的な本発明の実施形態に係る分割型金属粉末射出成形品の製造方法を示す説明図である。
【図４】本発明の実施形態に係る分割型金属粉末射出成形品の一例であるコンロッドを示す平面図である。
【図５】本発明の他の実施形態に係る分割型金属粉末射出成形品の一例であるコンロッドを示す平面図である。
【図６】本発明の他の実施形態に係る分割型金属粉末射出成形品の一例であるコンロッドを示す平面図である。
【図７】実施例の脱脂・焼結熱処理条件を示す説明図である。
【符号の説明】
【００４６】
１    コンロッド本体
１Ａ    ロッド部
１Ｂ    キャップ部
２    大端部
２Ａ    大径孔部
２Ｂ    ボルト孔
３    小端部
３Ａ    小径孔部
４    連結部
５    疑似結合部
【図１】
2008297603.tif 000003
【図２】
2008297603.tif 000004
【図３】
2008297603.tif 000005
【図４】
2008297603.tif 000006
【図５】
2008297603.tif 000007
【図６】
2008297603.tif 000008
【図７】
2008297603.tif 000009